ВЫСОКОПРОЧНАЯ СВАРНАЯ СТАЛЬНАЯ ТРУБА, МЕТАЛЛ СВАРОЧНОГО ШВА КОТОРОЙ ОБЛАДАЕТ ВЫСОКИМ СОПРОТИВЛЕНИЕМ ХОЛОДНОМУ РАСТРЕСКИВАНИЮ, И СПОСОБ ЕЕ ИЗГОТОВЛЕНИЯ

1. Высокопрочная сварная стальная труба, металл сварного шва которой имеет высокое сопротивление холодному растрескиванию, которая изготовлена с применением двусторонней однослойной электродуговой сварки под флюсом, выполненной по внутренней поверхности и по внешней поверхности основного металла, причем как основной металл сварной стальной трубы, так и металл сварного шва, имеют предел прочности при растяжении 800 МПа или выше, при этом металл сварного шва содержит, в мас.%, C: от 0,04 до 0,09; Si: от 0,30 до 0,50; Mn: от 1,4 до 2,0; Cu: менее 0,5, Ni: более 0,9, но менее 4,2; Mo: от 0,4 до 1,6; Cr: менее 0,3; V: менее 0,2 и остальное Fe и неизбежные примеси, величины CS, рассчитанные исходя из состава металла сварного шва с использованием следующего уравнения (1), равны нулю или имеют большее значение как на внутренней поверхности, так и на внешней поверхности, где
где [Mo]: содержание Mo в металле сварного шва (в мас.%);
[Ni]: содержание Ni в металле сварного шва (в мас.%);
[Mn]: содержание Mn в металле сварного шва (в мас.%);
[C]: содержание C в металле сварного шва (в мас.%).
2. Способ изготовления высокопрочной сварной стальной трубы, металл сварного шва которой имеет высокое сопротивление холодному растрескиванию по п.1, который включает выполнение двусторонней однослойной электродуговой сварки под флюсом по внутренней поверхности и по внешней поверхности основного металла с использованием сварочной проволоки и плавленого флюса, при этом сварочная проволока имеет средний состав полиэлектродов, в мас.%, C: от 0,01 до 0,14; Si: от 0,25 до 0,7; Mn: от 0,7 до 2,3; Cu: менее 1,0; Ni: от 2,0 до 10,0; Mo: от 0,8 до 3,8; Cr: менее 0,7; и V: менее 0,4, и величины CS, рассчитанные, исходя из состава металла сварного шва, с использованием следующего уравнения (1) равны нулю или имеют большее значение как на внутренней поверхности, так и на внешней поверхности, где
где [Mo]: содержание Mo в металле сварного шва (в мас.%);
[Ni]: содержание Ni в металле сварного шва (в мас.%);
[Mn]: содержание Mn в металле сварного шва (в мас.%);
[С]: содержание С в металле сварного шва (в мас.%).
3. Способ изготовления по п.2, в котором основной металл содержит, в мас.%, C: от 0,03 до 0,12; Si: от 0,01 до 0,5; Mn: от 1,5 до 3,0; Al: от 0,01 до 0,08; Nb: от 0,01 до 0,08; Ti: от 0,0005 до 0,024; N: от 0,001 до 0,01; О: 0,004 или менее; S: 0,002 или менее; Ca: от 0,0005 до 0,01; по меньшей мере, один элемент, выбранный из группы, включающей Cu: от 0,01 до 1,3; Ni: от 0,1 до 3,0; Mo: от 0,01 до 1,0; Cr: от 0,01 до 1,0; и V: от 0,01 до 0,1 и остальное: Fe и неизбежные примеси.
4. Высокопрочная сварная стальная труба по п.1, в которой основной металл содержит, в мас.%, C: от 0,03 до 0,12; Si: от 0,01 до 0,5; Mn: от 1,5 до 3,0; Al: от 0,01 до 0,08; Nb: от 0,01 до 0,08; Ti: от 0,0005 до 0,024; N: от 0,001 до 0,01; О: 0,004 или менее; S: 0,002 или менее; Ca: от 0,0005 до 0,01, по меньшей мере, один элемент, выбранный из группы, включающей Cu: от 0,01 до 1,3; Ni: от 0,1 до 3,0; Мо: от 0,01 до 1,0; Cr: от 0,01 до 1,0; и V: от 0,01 до 0,1 и остальное: Fe и неизбежные примеси.